(57)【要約】  本発明は、インクジェット工程に適用できる有機発光素子用インク組成物に関し、これを使用してインクジェット工程を適用する場合、インク膜の形成後に乾燥したときに表面が滑らかでかつ平坦な膜を形成することができる。
2021523973.tif 000002
【特許請求の範囲】
【請求項１】
１）下記化学式１で表される化合物、
２）沸点が２６０〜４００℃の芳香族エステル類の第１溶媒、および
３）沸点が２００〜４００℃の脂肪族エーテル類、または脂肪族エステル類の第２溶媒を含み、
前記第１溶媒の沸点が前記第２溶媒の沸点より高い、有機発光素子用インク組成物：
【化１】
2021523973.tif 000100
上記化学式１中、
ＬおよびＬ１〜Ｌ４はそれぞれ独立して、置換または非置換の炭素数１〜６０のアルキレン；または置換または非置換の炭素数６〜６０のアリーレンであり、
Ａｒ１およびＡｒ２はそれぞれ独立して、置換または非置換の炭素数６〜６０のアリール；または置換または非置換のＮ、ＯおよびＳで構成される群から選択されるいずれか一つ以上のヘテロ原子を含む炭素数２〜６０のヘテロアリールであり、
Ｒ１〜Ｒ４はそれぞれ独立して、水素、重水素、置換または非置換の炭素数１〜６０のアルキル、置換または非置換の炭素数１〜６０のアルコキシ、置換または非置換の炭素数６〜６０のアリール、またはＮ、ＯおよびＳで構成される群から選択されるいずれか一つ以上のヘテロ原子を含む炭素数２〜６０のヘテロアリールであり、
Ｙ１〜Ｙ４はそれぞれ独立して、水素、または−Ｘ−Ａであり、ただし、Ｙ１〜Ｙ４のうちの２以上が−Ｘ−Ａであり、
Ｘは、単結合、Ｏ、またはＳであり、
Ａは、熱または光によって架橋可能な官能基であり、
ｎ１およびｎ４は、それぞれ０〜４の整数であり、
ｎ２およびｎ３は、それぞれ０〜３の整数である。
【請求項２】
Ａは、下記で構成される群から選択されるいずれか一つである、請求項１に記載のインク組成物：
【化２】
2021523973.tif 000101
上記式中、
Ｔ１は水素；または置換または非置換の炭素数１〜６のアルキルであり、
Ｔ２〜Ｔ４はそれぞれ独立して、置換または非置換の炭素数１〜６のアルキルである。
【請求項３】
Ｌは、下記で構成される群から選択されるいずれか一つである、請求項１又は２に記載のインク組成物：
【化３】
2021523973.tif 000102
上記式中、
Ｒはそれぞれ独立して、水素、または炭素数１〜１０のアルキルである。
【請求項４】
Ｌ１〜Ｌ４はそれぞれ独立して、炭素数１〜１０のアルキレン、または下記化学式１−Ａまたは１−Ｂである、請求項１〜３のいずれか一項に記載のインク組成物：
【化４】
2021523973.tif 000103
上記化学式１−Ａおよび１−Ｂ中、
Ｒ１１〜Ｒ１３はそれぞれ独立して、水素、重水素、置換または非置換の炭素数１〜６０のアルキル、置換または非置換の炭素数１〜６０のアルコキシ、置換または非置換の炭素数６〜６０のアリール、またはＮ、ＯおよびＳで構成される群から選択されるいずれか一つ以上のヘテロ原子を含む炭素数２〜６０のヘテロアリールであり、
ｍ１〜ｍ３は、それぞれ０〜４の整数である。
【請求項５】
Ａｒ１およびＡｒ２は互いに同一であり、フェニル、ビフェニリル、ナフチル、フェナントレニル、ジメチルフルオレニル、またはジフェニルフルオレニルである、請求項１〜４のいずれか一項に記載のインク組成物。
【請求項６】
前記化学式１で表される化合物は、下記で構成される群から選択されるいずれか一つである、請求項１に記載のインク組成物：
【化５】
2021523973.tif 000104
【化６】
2021523973.tif 000105
【化７】
2021523973.tif 000106
【化８】
2021523973.tif 000107
【化９】
2021523973.tif 000108
【化１０】
2021523973.tif 000109
【化１１】
2021523973.tif 000110
【化１２】
2021523973.tif 000111
【化１３】
2021523973.tif 000112
【化１４】
2021523973.tif 000113
【化１５】
2021523973.tif 000114
【化１６】
2021523973.tif 000115
【化１７】
2021523973.tif 000116
【化１８】
2021523973.tif 000117
【化１９】
2021523973.tif 000118
【化２０】
2021523973.tif 000119
【化２１】
2021523973.tif 000120
【化２２】
2021523973.tif 000121
【化２３】
2021523973.tif 000122
【化２４】
2021523973.tif 000123
【化２５】
2021523973.tif 000124
【化２６】
2021523973.tif 000125
【化２７】
2021523973.tif 000126
【化２８】
2021523973.tif 000127
【化２９】
2021523973.tif 000128
【化３０】
2021523973.tif 000129
【化３１】
2021523973.tif 000130
【化３２】
2021523973.tif 000131
【化３３】
2021523973.tif 000132
【化３４】
2021523973.tif 000133
【化３５】
2021523973.tif 000134
【化３６】
2021523973.tif 000135
【化３７】
2021523973.tif 000136
【化３８】
2021523973.tif 000137
【化３９】
2021523973.tif 000138
【化４０】
2021523973.tif 000139
【化４１】
2021523973.tif 000140
【化４２】
2021523973.tif 000141
【化４３】
2021523973.tif 000142
【化４４】
2021523973.tif 000143
【化４５】
2021523973.tif 000144
【化４６】
2021523973.tif 000145
【化４７】
2021523973.tif 000146
【化４８】
2021523973.tif 000147
【化４９】
2021523973.tif 000148
【化５０】
2021523973.tif 000149
【化５１】
2021523973.tif 000150
【化５２】
2021523973.tif 000151
【請求項７】
前記第１溶媒は、下記化学式２−１または２−２で表される化合物である、請求項１〜６のいずれか一項に記載のインク組成物：
【化５３】
2021523973.tif 000152
上記化学式２−１および２−２中、
Ｘ’は単結合、炭素数１〜１５のアルキレン、または−Ｏ−（炭素数１〜１５のアルキレン）であり、
Ｒ’１は水素、炭素数１〜１５のアルキル、炭素数１〜１５のアルコキシ、または−ＣＯＯ−（炭素数１〜１５のアルキル）であり、
Ｒ’２は炭素数１〜１５のアルキルである。
【請求項８】
前記第１溶媒は、エチル４−メトキシベンゾエート、エチル４−エトキシベンゾエート、ｐ−トリルｎ−オクタノエート、２−エチルヘキシルベンゾエート、ジエチルフタレート、ジメチルフタレート、２−フェノキシエチルイソブチレート、４−（２−アセトキシエトキシ）トルエン、２−エトキシエチルベンゾエート、２−イソプロポキシベンゾエート、２−フェノキシ酢酸エチルである、請求項７に記載のインク組成物。
【請求項９】
前記第２溶媒は、下記化学式３−１、３−２または３−３で表される化合物である、請求項１〜８のいずれか一項に記載のインク組成物：
【化５４】
2021523973.tif 000153
上記化学式３−１、３−２および３−３中、
ｎは１〜１０の整数であり、
Ｒ’’１は水素、または炭素数１〜１５のアルキルであり、
Ｒ’’２は水素、または炭素数１〜１５のアルキルであり、
Ｘ’’は炭素数１〜１０のアルキレンである。
【請求項１０】
前記第２溶媒は、ジエチレングリコールブチルメチルエーテル、ジエチレングリコールジブチルエーテル、テトラエチレングリコールモノメチルエーテル、テトラエチレングリコールジメチルエーテル、トリエチレングリコールｎ−ブチルエーテル、トリエチレングリコールブチルメチルエーテル、トリエチレングリコールモノイソプロピルエーテル、ジエチレングリコールモノヘキシルエーテル、トリエチレングリコールモノエチルエーテル、トリエチレングリコールモノメチルエーテル、ジエチレングリコールモノブチルエーテル、ジプロピレングリコールｎ−ブチルエーテル、トリエチレングリコールジメチルエーテル、ジプロピレングリコールプロピルエーテル、ジプロピレングリコールメチルエーテル、ジエチレングリコールモノエチルエーテル、テトラエチレングリコールモノメチルエーテル、トリエチレングリコール、ジエチレングリコール、アミルｎ−オクタノエート、エチルｎ−オクタノエート、イソプロピルｎ−オクタノエート、プロピルｎ−オクタノエート、ブチルｎ−オクタノエート、メチルウンデカノエート、メチルラウレート、メチルトリデカノエート、ジブチルマロネート、ジブチルオキサレート、コハク酸ジエチル、エチルラウレート、メチルミリストレート、ジエチルアジペート、ジイソプロピルアジペート、ジブチルアジペート、またはドデシルアセテートである、請求項９に記載のインク組成物。
【請求項１１】
第１溶媒と第２溶媒の重量比は１：９９〜５０：５０である、請求項１〜１０のいずれか一項に記載のインク組成物。
【発明の詳細な説明】
【技術分野】
【０００１】
[関連出願の相互参照]
本出願は、２０１８年９月２８日付の韓国特許出願第１０−２０１８−０１１６４５８号に基づく優先権の利益を主張し、当該韓国特許出願の文献に開示された全ての内容は本明細書の一部として含まれる。
【０００２】
本発明は、インクジェット工程に適用可能な有機発光素子用インク組成物に関する。
【背景技術】
【０００３】
一般的に、有機発光現象とは、有機物質を利用して電気エネルギーを光エネルギーに転換させる現象をいう。有機発光現象を利用する有機発光素子は、広い視野角、優れたコントラスト、速い応答時間を有し、輝度、駆動電圧および応答速度特性に優れており、多くの研究が進められている。
【０００４】
有機発光素子は、一般的に正極と負極および前記正極と負極との間に有機物層を含む構造を有する。前記有機物層は、有機発光素子の効率と安全性を高めるために、それぞれ異なる物質から構成された多層の構造からなる場合が多く、例えば、正孔注入層、正孔輸送層、発光層、電子輸送層、電子注入層などからなる。このような有機発光素子の構造において、２つの電極の間に電圧をかけると、正極からは正孔が、負極からは電子が有機物層に注入され、注入された正孔と電子が接した時、エキシトン（ｅｘｃｉｔｏｎ）が形成され、このエキシトンが再び底状態に落ちる時、光が出る。
【０００５】
一方、最近では工程費用の削減のため、既存の蒸着工程の代わりに溶液工程、特にインクジェット工程を用いた有機発光素子が開発されている。草創期にはすべての有機発光素子層を溶液工程でコーティングして有機発光素子を開発しようとしたが、現在の技術では限界があり、正構造の形態でＨＩＬ、ＨＴＬ、ＥＭＬのみを溶液工程で行い、以後の工程は既存の蒸着工程を活用するハイブリッド（ｈｙｂｒｉｄ）工程が研究中である。
【０００６】
インクジェット工程を用いて有機発光素子の機能層を形成する場合、精度のためにインクがヘッドのノズルから安定して吐き出されなければならないし、塗布された後乾燥する過程で均一でかつ平坦な膜を形成しなければならない。例えば、隔壁で囲まれた機能層の形成領域にインクを塗布した後乾燥させれば、インク膜が不均一に固化する場合には膜の平坦性を確保し難いが、特に中心部の膜厚が隔壁側より厚くなるか（凸形状）、中心部より隔壁側の膜厚が厚くなる現象（凹形状）が発生する場合が多い。
【０００７】
したがって、インクジェット工程を適用するにあたり、上記の問題を解決できる有機発光素子用インク組成物の開発が要求される。
【先行技術文献】
【特許文献】
【０００８】
【特許文献１】韓国特許公開第１０−２０００−００５１８２６号
【発明の概要】
【発明が解決しようとする課題】
【０００９】
本発明は、インクジェット工程に適用可能な有機発光素子用インク組成物を提供する。
【課題を解決するための手段】
【００１０】
上記課題を解決するため、本発明は、１）下記化学式１で表される化合物、２）沸点が２６０〜４００℃の芳香族エステル類の第１溶媒、および３）沸点が２００〜４００℃の脂肪族エーテル類、または脂肪族エステル類の第２溶媒を含み、前記第１溶媒の沸点が前記第２溶媒の沸点より高い、有機発光素子用インク組成物を提供する：
【化１】
2021523973.tif 000003
【００１１】
上記化学式１中、
ＬおよびＬ１〜Ｌ４はそれぞれ独立して、置換または非置換の炭素数１〜６０のアルキレン；または置換または非置換の炭素数６〜６０のアリーレンであり、
Ａｒ１およびＡｒ２はそれぞれ独立して、置換または非置換の炭素数６〜６０のアリール；または置換または非置換のＮ、ＯおよびＳで構成される群から選択されるいずれか一つ以上のヘテロ原子を含む炭素数２〜６０のヘテロアリールであり、
Ｒ１〜Ｒ４はそれぞれ独立して、水素、重水素、置換または非置換の炭素数１〜６０のアルキル、置換または非置換の炭素数１〜６０のアルコキシ、置換または非置換の炭素数６〜６０のアリール、またはＮ、ＯおよびＳで構成される群から選択されるいずれか一つ以上のヘテロ原子を含む炭素数２〜６０のヘテロアリールであり、
Ｙ１〜Ｙ４はそれぞれ独立して、水素、または−Ｘ−Ａであり、ただし、Ｙ１〜Ｙ４のうちの２以上が−Ｘ−Ａであり、
Ｘは、単結合、Ｏ、またはＳであり、
Ａは、熱または光によって架橋可能な官能基であり、
ｎ１およびｎ４は、それぞれ０〜４の整数であり、
ｎ２およびｎ３は、それぞれ０〜３の整数である。
【発明の効果】
【００１２】
本発明に係る有機発光素子形成用インク組成物は、インクジェット工程でインク膜を形成した後乾燥したときの表面が滑らかでかつ平坦な膜を形成することができる。
【図面の簡単な説明】
【００１３】
【図１】本発明の実験例により膜平坦度を測定する方法を図式的に示す図である。
【図２】本発明の実験例により膜イメージがＯ．Ｋと評価されたものの例を示す図である。
【図３】本発明の実験例により膜イメージがＮ．Ｇと評価されたものの例を示す図である。
【図４】本発明の実験例による膜平坦度の測定方法を図式的に示す図である。
【発明を実施するための形態】
【００１４】
以下、本発明の理解を助けるためにより詳しく説明する。
用語の定義
本明細書において、
【化２】
2021523973.tif 000004
は、他の置換基に連結される結合を意味する。
【００１５】
本明細書において、「置換または非置換の」という用語は、重水素；ハロゲン基；ニトリル基；ニトロ基；ヒドロキシ基；カルボニル基；エステル基；イミド基；アミノ基；ホスフィンオキシド基；アルコキシ基；アリールオキシ基；アルキルチオキシ基；アリールチオキシ基；アルキルスルホキシ基；アリールスルホキシ基；シリル基；ホウ素基；アルキル基；シクロアルキル基；アルケニル基；アリール基；アラルキル基；アラルケニル基；アルキルアリール基；アルキルアミン基；アラルキルアミン基；ヘテロアリールアミン基；アリールアミン基；アリールホスフィン基；またはＮ、ＯおよびＳ原子のうちの１個以上を含むヘテロ環基からなる群から選択される１個以上の置換基で置換されているかまたは非置換であり、あるいは前記例示された置換基のうちの２以上の置換基が連結された置換基で置換されているかまたは非置換であることを意味する。例えば、「２以上の置換基が連結された置換基」は、ビフェニル基であってもよい。すなわち、ビフェニル基は、アリール基であってもよく、２個のフェニル基が連結された置換基と解釈されてもよい。
【００１６】
本明細書において、カルボニル基の炭素数は特に限定されないが、炭素数１〜４０であることが好ましい。具体的には、下記のような構造の化合物であってもよいが、これらに限定されるものではない。
【００１７】
【化３】
2021523973.tif 000005
【００１８】
本明細書において、エステル基は、エステル基の酸素が、炭素数１〜２５の直鎖、分枝鎖もしくは環鎖アルキル基、または炭素数６〜２５のアリール基で置換されていてもよい。具体的には、下記構造式の化合物であってもよいが、これらに限定されるものではない。
【００１９】
【化４】
2021523973.tif 000006
【００２０】
本明細書において、イミド基の炭素数は特に限定されないが、炭素数１〜２５であることが好ましい。具体的には、下記のような構造の化合物であってもよいが、これらに限定されるものではない。
【化５】
2021523973.tif 000007
【００２１】
本明細書において、シリル基は、具体的には、トリメチルシリル基、トリエチルシリル基、ｔ−ブチルジメチルシリル基、ビニルジメチルシリル基、プロピルジメチルシリル基、トリフェニルシリル基、ジフェニルシリル基、フェニルシリル基などがあるが、これらに限定されるものではない。
【００２２】
本明細書において、ホウ素基は、具体的には、トリメチルホウ素基、トリエチルホウ素基、ｔ−ブチルジメチルホウ素基、トリフェニルホウ素基、フェニルホウ素基などがあるが、これらに限定されるものではない。
【００２３】
本明細書において、ハロゲン基の例としては、フッ素、塩素、臭素、またはヨウ素がある。
【００２４】
本明細書において、前記アルキル基は、直鎖もしくは分枝鎖であってもよく、炭素数は特に限定されないが、１〜４０であることが好ましい。一実施形態によれば、前記アルキル基の炭素数は１〜２０である。また一つの実施形態によれば、前記アルキル基の炭素数は１〜１０である。また一つの実施形態によれば、前記アルキル基の炭素数は１〜６である。アルキル基の具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチルブチル、１−エチルブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチルプロピル、１，１−ジメチルプロピル、イソヘキシル、２−メチルペンチル、４−メチルヘキシル、５−メチルヘキシルなどがあるが、これらに限定されるものではない。
【００２５】
本明細書において、前記アルケニル基は、直鎖もしくは分枝鎖であってもよく、炭素数は特に限定されないが、２〜４０であることが好ましい。一実施形態によれば、前記アルケニル基の炭素数は２〜２０である。また一つの実施形態によれば、前記アルケニル基の炭素数は２〜１０である。また一つの実施形態によれば、前記アルケニル基の炭素数は２〜６である。具体的な例としては、ビニル、１−プロペニル、イソプロペニル、１−ブテニル、２−ブテニル、３−ブテニル、１−ペンテニル、２−ペンテニル、３−ペンテニル、３−メチル−１−ブテニル、１，３−ブタジエニル、アリル、１−フェニルビニル−１−イル、２−フェニルビニル−１−イル、２，２−ジフェニルビニル−１−イル、２−フェニル−２−（ナフチル−１−イル）ビニル−１−イル、２，２−ビス（ジフェニル−１−イル）ビニル−１−イル、スチルベニル基、スチレニル基などがあるが、これらに限定されるものではない。
【００２６】
本明細書において、シクロアルキル基は特に限定されないが、炭素数３〜６０であることが好ましく、一実施形態によれば、前記シクロアルキル基の炭素数は３〜３０である。また一つの実施形態によれば、前記シクロアルキル基の炭素数は３〜２０である。また一つの実施形態によれば、前記シクロアルキル基の炭素数は３〜６である。具体的には、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これらに限定されるものではない。
【００２７】
本明細書において、アリール基は特に限定されないが、炭素数６〜６０であることが好ましく、単環式アリール基または多環式アリール基であってもよい。一実施形態によれば、前記アリール基の炭素数は６〜３０である。一実施形態によれば、前記アリール基の炭素数は６〜２０である。前記単環式アリール基としては、フェニル基、ビフェニル基、ターフェニル基などであってもよいが、これらに限定されるものではない。前記多環式アリール基としては、ナフチル基、アントラセニル基、フェナントリル基、ピレニル基、ペリレニル基、クリセニル基、フルオレニル基などであってもよいが、これらに限定されるものではない。
【００２８】
本明細書において、フルオレニル基は置換されていてもよく、置換基２個が互いに結合してスピロ構造を形成してもよい。前記フルオレニル基が置換される場合、
【化６】
2021523973.tif 000008
などであってもよい。ただし、これらに限定されるものではない。
【００２９】
本明細書において、ヘテロ環基は、異種元素としてＯ、Ｎ、ＳｉおよびＳのうちの１個以上を含むヘテロ環基であって、炭素数は特に限定されないが、炭素数２〜６０であることが好ましい。ヘテロ環基の例としては、チオフェン基、フラニル基、ピロール基、イミダゾール基、チアゾール基、オキサゾール基、オキサジアゾール基、トリアゾール基、ピリジル基、ビピリジル基、ピリミジル基、トリアジニル基、アクリジニル基、ピリダジニル基、ピラジニル基、キノリニル基、キナゾリニル基、キノキサリニル基、フタラジニル基、ピリドピリミジニル基、ピリドピラジニル基、ピラジノピラジニル基、イソキノリル基、インドール基、カルバゾール基、ベンゾオキサゾール基、ベンゾイミダゾール基、ベンゾチアゾール基、ベンゾカルバゾール基、ベンゾチオフェン基、ジベンゾチオフェン基、ベンゾフラニル基、フェナントロリン基（ｐｈｅｎａｎｔｈｒｏｌｉｎｅ）、イソオキサゾリル基、チアジアゾリル基、フェノチアジニル基、およびジベンゾフラニル基などがあるが、これらにのみ限定されるものではない。
【００３０】
本明細書において、アラルキル基、アラルケニル基、アルキルアリール基、アリールアミン基中のアリール基は、上述したアリール基に関する説明が適用可能である。本明細書において、アラルキル基、アルキルアリール基、アルキルアミン基中のアルキル基は、上述したアルキル基に関する説明が適用可能である。本明細書において、ヘテロアリールアミン中のヘテロアリールは、上述したヘテロ環基に関する説明が適用可能である。本明細書において、アラルケニル基中のアルケニル基は、上述したアルケニル基に関する説明が適用可能である。本明細書において、アリーレンは、２価の基であることを除けば、上述したアリール基に関する説明が適用可能である。本明細書において、ヘテロアリーレンは、２価の基であることを除けば、上述したヘテロ環基に関する説明が適用可能である。本明細書において、炭化水素環は１価の基ではなく、２個の置換基が結合して形成したことを除けば、上述したアリール基またはシクロアルキル基に関する説明が適用可能である。本明細書において、ヘテロ環は１価の基ではなく、２個の置換基が結合して形成したことを除けば、上述したヘテロ環基に関する説明が適用可能である。
【００３１】
化学式１で表される化合物
前記化学式１で表される化合物は、有機発光素子内の機能層を構成する物質である。また、溶媒との親和性が高くて溶媒選択性（ｏｒｔｈｏｇｏｎａｌｉｔｙ）を有し、前記化合物を含む有機物層以外の他の層を溶液工程で形成するときに使用する溶媒に対して耐性を有し、他の層への移動を防止することができる。また、これを含む有機発光素子は低い駆動電圧、高い発光効率および高い寿命特性を有し得る。
【００３２】
好ましくは、Ａは、下記で構成される群から選択されるいずれか一つである：
【化７】
2021523973.tif 000009
【００３３】
上記式中、
Ｔ１は、水素；または置換または非置換の炭素数１〜６のアルキルであり、
Ｔ２〜Ｔ４はそれぞれ独立して、置換または非置換の炭素数１〜６のアルキルである。
好ましくは、Ｌは、下記で構成される群から選択されるいずれか一つである：
【化８】
2021523973.tif 000010
【００３４】
上記式中、
Ｒはそれぞれ独立して、水素、または炭素数１〜１０のアルキルである。
好ましくは、Ｌ１〜Ｌ４はそれぞれ独立して、炭素数１〜１０のアルキレン、または下記化学式１−Ａまたは１−Ｂである：
【化９】
2021523973.tif 000011
【００３５】
上記化学式１−Ａおよび１−Ｂ中、
Ｒ１１〜Ｒ１３はそれぞれ独立して、水素、重水素、置換または非置換の炭素数１〜６０のアルキル、置換または非置換の炭素数１〜６０のアルコキシ、置換または非置換の炭素数６〜６０のアリール、またはＮ、ＯおよびＳで構成される群から選択されるいずれか一つ以上のヘテロ原子を含む炭素数２〜６０のヘテロアリールであり、
ｍ１〜ｍ３は、それぞれ０〜４の整数である。
【００３６】
好ましくは、Ａｒ１およびＡｒ２は互いに同一であり、フェニル、ビフェニリル、ナフチル、フェナントレニル、ジメチルフルオレニル、またはジフェニルフルオレニルである。
【００３７】
前記化学式１で表される化合物の代表的な例は下記の通りである：
【００３８】
【化１０】
2021523973.tif 000012
【００３９】
【化１１】
2021523973.tif 000013
【００４０】
【化１２】
2021523973.tif 000014
【００４１】
【化１３】
2021523973.tif 000015
【００４２】
【化１４】
2021523973.tif 000016
【００４３】
【化１５】
2021523973.tif 000017
【００４４】
【化１６】
2021523973.tif 000018
【００４５】
【化１７】
2021523973.tif 000019
【００４６】
【化１８】
2021523973.tif 000020
【００４７】
【化１９】
2021523973.tif 000021
【００４８】
【化２０】
2021523973.tif 000022
【００４９】
【化２１】
2021523973.tif 000023
【００５０】
【化２２】
2021523973.tif 000024
【００５１】
【化２３】
2021523973.tif 000025
【００５２】
【化２４】
2021523973.tif 000026
【００５３】
【化２５】
2021523973.tif 000027
【００５４】
【化２６】
2021523973.tif 000028
【００５５】
【化２７】
2021523973.tif 000029
【００５６】
【化２８】
2021523973.tif 000030
【００５７】
【化２９】
2021523973.tif 000031
【００５８】
【化３０】
2021523973.tif 000032
【００５９】
【化３１】
2021523973.tif 000033
【００６０】
【化３２】
2021523973.tif 000034
【００６１】
【化３３】
2021523973.tif 000035
【００６２】
【化３４】
2021523973.tif 000036
【００６３】
【化３５】
2021523973.tif 000037
【００６４】
【化３６】
2021523973.tif 000038
【００６５】
【化３７】
2021523973.tif 000039
【００６６】
【化３８】
2021523973.tif 000040
【００６７】
【化３９】
2021523973.tif 000041
【００６８】
【化４０】
2021523973.tif 000042
【００６９】
【化４１】
2021523973.tif 000043
【００７０】
【化４２】
2021523973.tif 000044
【００７１】
【化４３】
2021523973.tif 000045
【００７２】
【化４４】
2021523973.tif 000046
【００７３】
【化４５】
2021523973.tif 000047
【００７４】
【化４６】
2021523973.tif 000048
【００７５】
【化４７】
2021523973.tif 000049
【００７６】
【化４８】
2021523973.tif 000050
【００７７】
【化４９】
2021523973.tif 000051
【００７８】
【化５０】
2021523973.tif 000052
【００７９】
【化５１】
2021523973.tif 000053
【００８０】
【化５２】
2021523973.tif 000054
【００８１】
【化５３】
2021523973.tif 000055
【００８２】
【化５４】
2021523973.tif 000056
【００８３】
【化５５】
2021523973.tif 000057
【００８４】
【化５６】
2021523973.tif 000058
【００８５】
【化５７】
2021523973.tif 000059
【００８６】
一方、前記化学式１で表される化合物は、下記反応式１のような方法で製造することができる。
【００８７】
【化５８】
2021523973.tif 000060
【００８８】
上記反応式１中のＹ’を除いた残りの定義は先に定義した通りであり、Ｙ’はハロゲンであり、好ましくはブロモ、またはクロロである。上記反応式１はアミン置換反応で、パラジウム触媒と塩基の存在下で行うことが好ましく、アミン置換反応のための反応基は当業界で公知のものによって変更可能である。前記製造方法は、後述する製造例でより具体化される。
【００８９】
好ましくは、本発明に係るインク組成物で、前記化学式１で表される化合物は０．１〜１０ｗｔ％で含まれ、より好ましくは０．１〜５ｗｔ％、０．１〜２ｗｔ％で含まれる。
【００９０】
一方、本発明に係るインク組成物は、前記化学式１で表される化合物以外にｐ型ドーピング物質をさらに含む。前記ｐ型ドーピング物質とは、ホスト物質をｐ型半導体特性を有するようにする物質を意味する。ｐ型半導体特性とは、ＨＯＭＯ（ｈｉｇｈｅｓｔ  ｏｃｃｕｐｉｅｄ  ｍｏｌｅｃｕｌａｒ  ｏｒｂｉｔａｌ）エネルギー準位に正孔を注入または輸送する特性、すなわち正孔の伝導度が大きい物質の特性を意味する。
【００９１】
好ましくは、前記ｐ型ドーピング物質は、下記化学式Ａ〜Ｆのうちのいずれか一つで表される。
【００９２】
【化５９】
2021523973.tif 000061
【００９３】
【化６０】
2021523973.tif 000062
【００９４】
好ましくは、前記ｐ型ドーピング物質の含有量は、前記化学式１で表される化合物に対して０重量％〜５０重量％である。
【００９５】
第１溶媒および第２溶媒
前記化学式１で表される化合物を用いて溶液工程で機能層を形成することができるが、最近では溶液工程の中でもインクジェットプリント（ｉｎｋｊｅｔ  ｐｒｉｎｔｉｎｇ）工程が最も多く検討されている。インクジェットプリント工程は、微細なドロップ（ｄｒｏｐ）を吐き出すため、材料の消費量を最小化できるだけでなく、精密パターンが可能となるという利点がある。
【００９６】
溶液工程で平坦な機能層を製造するためには、基本的にインクの工程性と膜表面イメージ、膜平坦性を同時に確保しなければならない。インク組成物は殆どが溶媒からなり（最小９０％、最大９９．９％）、溶媒によってインク物性が決まるので、溶媒の選択が何よりも重要である。
【００９７】
インクの工程性は、インクジェット装置のノズルからインクの乾燥現象なしに安定的に吐き出される特性であり、このため、蒸気圧が十分に低い高沸点特性を有する溶媒を選択しなければならない。インク膜イメージは、機能層の製造過程で乾燥過程を経るとき、析出／相分離せず表面が均一な膜イメージを形成する特性であり、このため、機能層の材料を十分に溶解できる高い溶解度特性と真空乾燥に適した乾燥特性を有する溶媒を選択しなければならない。また、膜イメージと同時に要求される特性は膜平坦性である。機能層は、いくつかの積層構造で形成されるため、各機能層を平坦に形成しなければならないし、完成した有機発光素子で安定した発光特性を示すことができる。したがって、インク組成物でインク工程性、膜イメージ、および膜平坦性を同時に確保できる溶媒の選択が重要である。そこで、本発明では上述した第１溶媒と第２溶媒を同時に含むインク組成物を使用することによって、前記の特性を実現することができる。
【００９８】
理論に拘束されるわけではないが、第１溶媒は芳香族エステル類であって、芳香族分子構造と機能層の形成材料である前記化学式１で表される化合物間の相互作用が良好で溶解効果を高めることができる。また、第１溶媒は、第２溶媒より高い沸点を有するので、インクが乾く間に最終まで残留して析出がなく表面が均一な膜イメージを得ることができる。前記第２溶媒は脂肪族エステル類、脂肪族エーテル類、または芳香族エーテル類であって、平坦な機能層を形成する役割を果たす。一方、本明細書で意味する沸点は、常圧（１  ａｔｍ）で測定した沸点を意味する。
【００９９】
好ましくは、前記第１溶媒は、下記化学式２−１、または２−２で表される化合物である：
【化６１】
2021523973.tif 000063
【０１００】
上記化学式２−１および２−２中、
Ｘ’は単結合、炭素数１〜１５のアルキレン、または−Ｏ−（炭素数１〜１５のアルキレン）であり、
Ｒ’１は水素、炭素数１〜１５のアルキル、炭素数１〜１５のアルコキシ、または−ＣＯＯ−（炭素数１〜１５のアルキル）であり、
Ｒ’２は炭素数１〜１５のアルキルである。
【０１０１】
前記第１溶媒の代表的な例としては、エチル４−メトキシベンゾエート、エチル４−エトキシベンゾエート、ｐ−トリルｎ−オクタノエート、２−エチルヘキシルベンゾエート、ジエチルフタレート、ジメチルフタレート、２−フェノキシエチルイソブチレート、４−（２−アセトキシエトキシ）トルエン、２−エトキシエチルベンゾエート、２−イソプロポキシベンゾエート、２−フェノキシ酢酸エチルが挙げられる。
【０１０２】
好ましくは、前記第２溶媒は、下記化学式３−１、３−２または３−３で表される化合物である：
【化６２】
2021523973.tif 000064
【０１０３】
上記化学式３−１、３−２および３−３中、
ｎは１〜１０の整数であり、
Ｒ’’１は水素、または炭素数１〜１５のアルキルであり、
Ｒ’’２は水素、または炭素数１〜１５のアルキルであり、
Ｘ’’は炭素数１〜１０のアルキレンである。
【０１０４】
好ましくは、前記第２溶媒は、ジエチレングリコールブチルメチルエーテル、ジエチレングリコールジブチルエーテル、テトラエチレングリコールモノメチルエーテル、テトラエチレングリコールジメチルエーテル、トリエチレングリコールｎ−ブチルエーテル、トリエチレングリコールブチルメチルエーテル、トリエチレングリコールモノイソプロピルエーテル、ジエチレングリコールモノヘキシルエーテル、トリエチレングリコールモノエチルエーテル、トリエチレングリコールモノメチルエーテル、ジエチレングリコールモノブチルエーテル、ジプロピレングリコールｎ−ブチルエーテル、トリエチレングリコールジメチルエーテル、ジプロピレングリコールプロピルエーテル、ジプロピレングリコールメチルエーテル、ジエチレングリコールモノエチルエーテル、テトラエチレングリコールモノメチルエーテル、トリエチレングリコール、ジエチレングリコール、アミルｎ−オクタノエート、エチルｎ−オクタノエート、イソプロピルｎ−オクタノエート、プロピルｎ−オクタノエート、ブチルｎ−オクタノエート、メチルウンデカノエート、メチルラウレート、メチルトリデカノエート、ジブチルマロネート、ジブチルオキサレート、コハク酸ジエチル、エチルラウレート、メチルミリストレート、ジエチルアジペート、ジイソプロピルアジペート、ジブチルアジペート、またはドデシルアセテートである。
【０１０５】
好ましくは、前記第１溶媒と第２溶媒の重量比は１：９９〜５０：５０である。より好ましくは、前記重量比は１０：９０〜４０：６０である。
【０１０６】
インク組成物
上述した本発明に係るインク組成物は、有機発光素子の機能層の製造に使用することができる。前記インク組成物を用いて溶液工程で有機発光素子の機能層の製造に使用することができ、特にインクジェット工程を適用することができる。
【０１０７】
前記インクジェット工程は、上述した本発明に係るインク組成物を使用することを除いては、当業界で使用される方法が用いられる。一例として、前記インク組成物を吐き出してインク膜を形成する段階と、前記インク膜を乾燥する段階とを含むことができる。また、前記化学式１で表される化合物は、熱または光によって架橋可能な官能基を含んでいるため、前記段階以後に熱処理または光処理する段階をさらに含むことができる。
【０１０８】
一方、前記インク組成物で形成可能な機能層は、有機発光素子の正孔注入層、正孔輸送層および発光層である。また、前記機能層を除いては、当業界で用いられる有機発光素子の構成および製造方法を適用できるので、本明細書では詳細な説明を省略する。
【０１０９】
以下、本発明の理解を助けるために好ましい実施例を提示する。しかし、下記の実施例は本発明をより容易に理解するために提供されているに過ぎず、これによって本発明の内容が限定されるものではない。
【実施例】
【０１１０】
［製造例］
製造例１：化合物３の製造
【化６３】
2021523973.tif 000065
【０１１１】
前記化合物３−１（１．５８ｇ、３．７４ｍｍｏｌ）、Ｎ４，Ｎ４’−ジフェニル−［１，１’−ビフェニル］−４，４’−ジアミン（５７２ｍｇ、１．７ｍｍｏｌ）、およびナトリウムｔ−ブトキシド（９８０ｍｇ、１０．２ｍｍｏｌ）が入ったフラスコにトルエンを入れた。９０℃のオイルバス中にフラスコを浸漬した後、Ｐｄ（ＰｔＢｕ３）２（４３ｍｇ、０．０８５ｍｍｏｌ）を入れて１時間反応させた。水を入れて反応を止め、ジクロロメタンで抽出した後、ＭｇＳＯ４で有機層を乾燥させた。有機溶媒を真空回転濃縮機を用いて除去した後、残余物をカラムクロマトグラフィーで精製して、前記化合物３（収率５５％）を得た。
ＭＳ［Ｍ＋Ｈ］＋＝１０２２
【０１１２】
製造例２：化合物１の製造
【化６４】
2021523973.tif 000066
【０１１３】
化合物３−１の代わりに化合物１−１を使用し、Ｎ４，Ｎ４’−ジフェニル−［１，１’−ビフェニル］−４，４’−ジアミンの代わりにＮ４，Ｎ４’−ジ（ビフェニル−４−イル）ビフェニル−４，４’−ジアミンを使用したことを除いては、前記製造例１と同様の方法で、化合物１を製造した。
ＭＳ［Ｍ＋Ｈ］＋＝１３７４
【０１１４】
製造例３：化合物２の製造
【化６５】
2021523973.tif 000067
【０１１５】
化合物３−１の代わりに化合物２−１を使用し、Ｎ４，Ｎ４’−ジフェニル−［１，１’−ビフェニル］−４，４’−ジアミンの代わりにＮ４，Ｎ４’−ジ（ビフェニル−４−イル）ビフェニル−４，４’−ジアミンを使用したことを除いては、前記製造例１と同様の方法で、化合物２を製造した。
ＭＳ［Ｍ＋Ｈ］＋＝１３４２
【０１１６】
製造例４：化合物４の製造
１）中間体４−１の製造
【化６６】
2021523973.tif 000068
【０１１７】
５００ｍｌ丸いフラスコに、２−ブロモ−９−フェニル−９Ｈ−フルオレン−９−オル（５０ｇ、１４８．３ｍｍｏｌ、１．０ｅｑ）とフェノール（４１．８ｇ、４４４．９ｍｍｏｌ、３．０ｅｑ）を入れて、メタンスルホン酸（２００ｍｌ、０．７４Ｍ）に溶かした。還流下で一晩攪拌した。その後、飽和ＮａＨＣＯ３水溶液で反応を止め、酢酸エチルで有機層を抽出した。硫酸マグネシウムで有機層を乾燥させた後、溶媒を除去しカラムクロマトグラフィーで精製して、中間体化合物４−１を得た。
【０１１８】
２）中間体４−２の製造
【化６７】
2021523973.tif 000069
【０１１９】
５００ｍｌ丸いフラスコに、中間体４−１（３０ｇ、６３．９ｍｍｏｌ、１．０ｅｑ）と炭酸セシウム（４１．６ｇ、１２７．８ｍｍｏｌ、２．０ｅｑ）をＤＭＦ（１２０ｍｌ、０．５Ｍ）に溶かした後、５０℃に昇温して攪拌した。その後、４−ビニルベンジルクロリド（９．１５ｍｌ、９．７５ｇ、１．０ｅｑ）を入れて６０℃で攪拌した。常温まで冷却した後、水を入れて反応を止めた後、酢酸エチルを用いて有機層を抽出した。有機層を分離して硫酸マグネシウムで乾燥させた後、溶媒を除去しカラムクロマトグラフィーで精製して、中間体化合物４−２を得た。
【０１２０】
３）化合物４の製造
【化６８】
2021523973.tif 000070
【０１２１】
２５０ｍｌ丸いフラスコに、中間体４−２（１２．０ｇ、２０．４９ｍｍｏｌ、２．０５ｅｑ）、Ｎ４，Ｎ４’−ジフェニル−［１，１’−ビフェニル］−４，４’−ジアミン（３．３６ｇ、１０．０ｍｍｏｌ、１．０ｅｑ）、ＮａＯｔＢｕ（３．３６ｇ、３４．９９ｍｍｏｌ、３．５ｅｑ）、Ｐｄ（ＰｔＢｕ３）２（２５５ｍｇ、０．５ｍｍｏｌ、０．０５ｅｑ）をトルエン（１００ｍｌ）に溶かした後、窒素雰囲気下で攪拌して反応させた。その後、反応が完了したら、水と酢酸エチルで後処理し、有機層を分離して乾燥させた後、ろ過した。その後、溶媒を回転減圧蒸発器で除去した。得られた未精製物質をカラムクロマトグラフィーで精製し溶媒を除去して、化合物４（白い固体）を得た。
ＭＳ［Ｍ＋Ｈ］＋＝１２３４
【０１２２】
製造例５：化合物５の製造
１）中間体５−１の製造
【化６９】
2021523973.tif 000071
【０１２３】
５００ｍｌ丸いフラスコに、４−（２−ブロモ−９−（４−（ｔｅｒｔ−ブチル）フェニル）−９Ｈ−フルオレン−９−イル）フェノール（５０ｇ、１０６．５０ｍｍｏｌ、１．０ｅｑ）、４−ブロモベンズアルデヒド（２３．６ｇ、１２７．８ｍｍｏｌ、１．２ｅｑ）、炭酸カリウム（４４．２ｇ、３１９．５０ｍｍｏｌ、３．０ｅｑ）を入れて、ドライピリジン（２００ｍｌ、０．５Ｍ）に溶かした。その後、酸化銅（ＩＩ）（１７．０ｇ、２１３．０ｍｍｏｌ、２ｅｑ）をゆっくりと添加し、１２０℃に昇温して還流下で反応を進行させた。反応が終わったら飽和ＮａＨＣＯ３水溶液で反応を止め、酢酸エチルで有機層を抽出した。硫酸マグネシウムで有機層を乾燥させた後、溶媒を除去して得られた粗生成物をジクロロメタンに溶かしてエタノール沈殿によって、固体の中間体化合物５−１を得た。
【０１２４】
２）中間体５−２の製造
【化７０】
2021523973.tif 000072
【０１２５】
メチルトリフェニルホスホニウムブロミド（１２．４６ｇ、３４．８７ｍｍｏｌ、２．０ｅｑ）が入った丸いフラスコに、無水テトラヒドロフラン（５０ｍｌ、０．２Ｍ）を入れて、アイスバス中に丸いフラスコを浸漬した。カリウムｔｅｒｔ−ブトキシド（３．９ｇ、３４．８７ｍｍｏｌ、２．０ｅｑ）を一度に入れて、アイスバス中で２０分間攪拌した。中間体化合物５−１（１０．０ｇ、１７．４４ｍｍｏｌ、１．０ｅｑ）をテトラヒドロフラン（３０ｍｌ）に溶かした後、滴下漏斗を用いて漸次混合物に添加した。その後、テトラヒドロフラン（１０ｍｌ）で丸いフラスコと漏斗を洗い、これも入れた。水（５０ｍｌ）を入れて反応を終了し、酢酸エチルで有機層を抽出した。硫酸マグネシウムで有機層を乾燥させた後、溶媒を除去しカラムクロマトグラフィーで精製して、化合物５−２を得た。
【０１２６】
３）化合物５の製造
【化７１】
2021523973.tif 000073
【０１２７】
２５０ｍｌ丸いフラスコに、中間体化合物５−２（１０．０ｇ、１７．５０ｍｍｏｌ、２．０５ｅｑ）、Ｎ４，Ｎ４’−ジフェニル−［１，１’−ビフェニル］−４，４’−ジアミン（２．８７ｇ、８．５３ｍｍｏｌ、１．０ｅｑ）、ＮａＯｔＢｕ（２．８７ｇ、２９．８６ｍｍｏｌ、３．５ｅｑ）、Ｐｄ（ＰｔＢｕ３）２（２１８．０ｍｇ、０．４３ｍｍｏｌ、０．０５ｅｑ）をトルエン（９０ｍｌ）に溶かした後、窒素雰囲気下で攪拌して反応させた。その後、反応が完了したら水と酢酸エチルで後処理し、有機層を分離して乾燥させた後、ろ過した。その後、溶媒を回転減圧蒸発器で除去した。得られた未精製物質をカラムクロマトグラフィーで精製し溶媒を除去して、化合物５（白い固体）を得た。
ＭＳ［Ｍ＋Ｈ］＋＝１３１８
【０１２８】
製造例３：化合物６の製造
１）中間体６−１の製造
【化７２】
2021523973.tif 000074
【０１２９】
２５０ｍｌ丸いフラスコに、４−（２−ブロモ−９−（ｐ−トリル）−９Ｈ−フルオレン−９−イル）フェノール（１５ｇ、３５．１ｍｍｏｌ、１．０ｅｑ）、炭酸カリウム（１４．６ｇ、１０５．３ｍｍｏｌ、３ｅｑ）、ヨウ化銅（Ｉ）（３３４．３ｍｇ、１．７６ｍｍｏｌ、０．０５ｅｑ）、１−ブチルイミダゾール（４．４ｇ、３５．１ｍｍｏｌ、１．０ｅｑ）を入れて、トルエン（１７５ｍｌ）に溶かした。還流装置を設けた後、１２０℃で加熱し攪拌して反応を進行させた。反応が完了したら飽和ＮａＨＣＯ３水溶液で反応を止め、水と酢酸エチルで後処理した。有機層を分離してＭｇＳＯ４を用いて乾燥させた後、ろ過した。その後、溶媒を回転減圧蒸発器で除去し、得られた未精製物質をカラムクロマトグラフィーで精製して、中間体化合物６−１を得た。
【０１３０】
２）化合物６の製造
【化７３】
2021523973.tif 000075
【０１３１】
２５０ｍｌ丸いフラスコに、中間体化合物６−１（１０．０ｇ、１８．８９ｍｍｏｌ、２．０５ｅｑ）、Ｎ４，Ｎ４’−ジフェニル−［１，１’−ビフェニル］−４，４’−ジアミン（３．１０ｇ、９．２１ｍｍｏｌ、１．０ｅｑ）、ＮａＯｔＢｕ（３．１０ｇ、３２．２４ｍｍｏｌ、３．５ｅｑ）、Ｐｄ（ＰｔＢｕ３）２（２３５．１ｍｇ、０．４６ｍｍｏｌ、０．０５ｅｑ）をトルエン（１２０ｍｌ）に溶かした後、窒素雰囲気下で攪拌して反応させた。その後、反応が完了したら水と酢酸エチルで後処理し、有機層を分離して乾燥させた後、ろ過した。その後、溶媒を回転減圧蒸発器で除去した。得られた未精製物質をカラムクロマトグラフィーで精製し溶媒を除去して、化合物６（白い固体）を得た。
ＭＳ［Ｍ＋Ｈ］＋＝１２３４
【０１３２】
［実施例］
使用溶媒
以下、実施例および比較例で使用した溶媒は下記表１の通りであり、各沸点は、下記表１に記載の通りである。下記沸点は、常圧（１  ａｔｍ）で測定した沸点を意味する。
【０１３３】
【表１】
2021523973.tif 000076
【０１３４】
実施例１−１
第１溶媒としてジメチルフタレートと、第２溶媒としてテトラエチレングリコールジメチルエーテルを１：９９、１０：９０、２０：８０、３０：７０、４０：６０および５０：５０の重量比で混合した混合溶液をそれぞれ準備した。前記混合溶液それぞれに、上記で製造した化合物１が１．６ｗｔ％、下記化学式２で表される化合物Ａが０．４ｗｔ％となるように添加してインク組成物を製造した。
【化７４】
2021523973.tif 000077
【０１３５】
実施例１−２〜６−２３
前記実施例１−１と同様の方法で製造し、それぞれの添加物質を下記表２〜７の通り変更したことを除いては、同様の方法でインク組成物を製造した。下記表２〜７で、ドーピング材料は下記の通りである。
【化７５】
2021523973.tif 000078
【化７６】
2021523973.tif 000079
【０１３６】
【表２Ａ】
2021523973.tif 000080
【表２Ｂ】
2021523973.tif 000081
【０１３７】
【表３Ａ】
2021523973.tif 000082
【表３Ｂ】
2021523973.tif 000083
【０１３８】
【表４Ａ】
2021523973.tif 000084
【表４Ｂ】
2021523973.tif 000085
【０１３９】
【表５Ａ】
2021523973.tif 000086
【表５Ｂ】
2021523973.tif 000087
【０１４０】
【表６Ａ】
2021523973.tif 000088
【表６Ｂ】
2021523973.tif 000089
【０１４１】
【表７Ａ】
2021523973.tif 000090
【表７Ｂ】
2021523973.tif 000091
【０１４２】
比較例１〜７
前記実施例１−１と同様の方法で製造し、第２溶媒のみを使用して下記表８の通り変更したことを除いては、同様の方法でインク組成物を製造した。
【０１４３】
【表８】
2021523973.tif 000092
【０１４４】
［実験例］
前記実施例および比較例で製造したインク組成物に対し、以下の実験によりその特性を評価した。
【０１４５】
（１）インク安定性の評価
実施例および比較例で製造したインク組成物を２５℃、大気圧、一般大気条件下で密閉されたカートリッジ中に１ヶ月間保管し、インク状態を肉眼で確認した時、下記基準の通り評価した。
−Ｏ：非常に安定
−Ｘ：固形分析出、相分離
【０１４６】
（２）吐出安定性の評価
実施例および比較例で製造したインク組成物をＤｉｍａｔｉｘ  Ｍａｔｅｒｉａｌｓ  Ｃａｒｔｒｉｄｇｅ（Ｆｕｊｉｆｉｌｍ社製）のｈｅａｄに注入し、１０ｐＬの液滴を吐き出させ、カメラ装備により肉眼で観察された吐出イメージを下記基準の通り評価した。
−液滴が揺れずに２０分以上安定して直進性があるように吐出：Ｏ
−液滴の直進性が多少低下：△
−液滴が吐き出されない：Ｘ
【０１４７】
（３）膜イメージの評価
実施例および比較例で製造したインク組成物をＤｉｍａｔｉｘ  Ｍａｔｅｒｉａｌｓ  Ｃａｒｔｒｉｄｇｅ（Ｆｕｊｉｆｉｌｍ社製）のｈｅａｄに注入し、各ピクセルに９滴ずつインクの水滴を吐出した（図１参照）。次に、真空乾燥および熱処理して溶媒を除去し、最終的にインク膜を形成した。製造されたインク膜に対して膜イメージ（Ｏｐｔｉｃａｌ  ｍｉｃｒｏｓｃｏｐｅで確認）、およびｐｒｏｆｉｌｅ（ｏｐｔｉｃａｌ  ｐｒｏｆｉｌｅｒで確認、Ｚｙｇｏ社製を使用）を観察して、以下の通り評価した。
Ｘ：ピクセル内に粒などの異物やキラキラしたものや白い点などが観察される場合（図２参照）
Ｏ：上記の場合が観察されない場合（図３参照）
【０１４８】
（４）膜平坦度の評価
図４に示すように、ｐｉｘｅｌ部位に実施例および比較例で製造したインク組成物を吐出し、真空乾燥および熱処理して溶媒を除去した後、インク膜のｐｒｏｆｉｌｅを観察（ｏｐｔｉｃａｌ  ｐｒｏｆｉｌｅｒで確認、Ｚｙｇｏ社製を使用）し、この時、インクは２０ｎｍ〜１５０ｎｍの厚さに形成した。次に、（Ｈｍａｘ−Ｈｍｉｎ）／Ｈｃｅｎｔｅｒの値で以下の通り評価した。
−０．３未満：Ｏ
−０．３以上０．５未満：△
−０．５以上：Ｘ
【０１４９】
上記の結果を下記表９〜表１５に示す。
【０１５０】
【表９】
2021523973.tif 000093
【０１５１】
【表１０】
2021523973.tif 000094
【０１５２】
【表１１】
2021523973.tif 000095
【０１５３】
【表１２】
2021523973.tif 000096
【０１５４】
【表１３】
2021523973.tif 000097
【０１５５】
【表１４】
2021523973.tif 000098
【０１５６】
【表１５】
2021523973.tif 000099
【図１】
2021523973.tif 000154
【図２】
2021523973.tif 000155
【図３】
2021523973.tif 000156
【図４】
2021523973.tif 000157
【手続補正書】
【提出日】令和2年11月20日(2020.11.20)
【手続補正１】
【補正対象書類名】特許請求の範囲
【補正対象項目名】請求項８
【補正方法】変更
【補正の内容】
【請求項８】
前記第１溶媒は、エチル４−メトキシベンゾエート、エチル４−エトキシベンゾエート、ｐ−トリルｎ−オクタノエート、２−エチルヘキシルベンゾエート、ジエチルフタレート、ジメチルフタレート、２−フェノキシエチルイソブチレート、４−（２−アセトキシエトキシ）トルエン、２−エトキシエチルベンゾエート、２−フェノキシ酢酸エチルである、請求項７に記載のインク組成物。
【手続補正２】
【補正対象書類名】明細書
【補正対象項目名】００１２
【補正方法】変更
【補正の内容】
【００１２】
【図１】本発明の実験例により膜平坦度を測定する方法を図式的に示す図である。
【図２】本発明の実験例により膜イメージがＮ．Ｇと評価されたものの例を示す図である。
【図３】本発明の実験例により膜イメージがＯ．Ｋと評価されたものの例を示す図である。
【図４】本発明の実験例による膜平坦度の測定方法を図式的に示す図である。
【手続補正３】
【補正対象書類名】明細書
【補正対象項目名】０１００
【補正方法】変更
【補正の内容】
【０１００】
前記第１溶媒の代表的な例としては、エチル４−メトキシベンゾエート、エチル４−エトキシベンゾエート、ｐ−トリルｎ−オクタノエート、２−エチルヘキシルベンゾエート、ジエチルフタレート、ジメチルフタレート、２−フェノキシエチルイソブチレート、４−（２−アセトキシエトキシ）トルエン、２−エトキシエチルベンゾエート、２−フェノキシ酢酸エチルが挙げられる。
【手続補正４】
【補正対象書類名】明細書
【補正対象項目名】０１２８
【補正方法】変更
【補正の内容】
【０１２８】
２５０ｍｌ丸いフラスコに、４−（２−ブロモ−９−（ｐ−トリル）−９Ｈ−フルオレン−９−イル）フェノール（１５ｇ、３５．１ｍｍｏｌ、１．０ｅｑ）、炭酸カリウム（１４．６ｇ、１０５．３ｍｍｏｌ、３ｅｑ）、ヨウ化銅（Ｉ）（３３４．３ｍｇ、１．７６ｍｍｏｌ、０．０５ｅｑ）、４−ブロモ−１，２−ジヒドロシクロブタベンゼン（６．４ｇ、３５．１ｍｍｏｌ、１．０ｅｑ）を入れて、トルエン（１７５ｍｌ）に溶かした。還流装置を設けた後、１２０℃で加熱し攪拌して反応を進行させた。反応が完了したら飽和ＮａＨＣＯ３水溶液で反応を止め、水と酢酸エチルで後処理した。有機層を分離してＭｇＳＯ４を用いて乾燥させた後、ろ過した。その後、溶媒を回転減圧蒸発器で除去し、得られた未精製物質をカラムクロマトグラフィーで精製して、中間体化合物６−１を得た。
【国際調査報告】
2021523973.tif 000158
2021523973.tif 000159
2021523973.tif 000160
2021523973.tif 000161